탄소 나노 튜브 2 mg 을 NaDDBS ( sodium dodecylbenzene sulfonate , C 12 H 25 C 6 H 4 SO 3 Na ) 분산제 200 mg 에 투입 하 고 이 를 초음파 ( sonicator ) 로 24 시간 처리 한 후 얻 어 진 분산 용액 을 20000 rmp 에서 30 분 원심 분리 하 여 침전 된 CNT 를 제거 함 으로써 분산 된 탄소 나노 튜브 용액 을 제조 하 였 다 . 이것 을 10 g / L 의 Ni ( CH 3 COO ) 2 · H 2 O , 20 g / L 의 NH 4 CH 3 COO 및 20 g / L 의 NaH 2 PO 2 · H 2 O 을 포함 하 는 니켈 도금 용액 에 넣 어 하 기 표 1 에 나타난 조건 에 따라 금속 성 탄소 나노 튜브 만 선택 적 으로 도금 하 였 다 . 이어서 , 침전 된 형태 로 존재 하 는 금속 성 탄소 나노 튜브 를 원심 분리 ( 5600 rpm 에서 10 분 ) 를 통하 여 용액 상태 의 반도 성 탄소 나노 튜브 로부터 분리 하 였 다 .